ТКАНЬ

Область техники
Полезная модель относится к текстильной промышленности, в частности, к изготовлению костюмных тканей.
Уровень техники
Известна ткань костюмная арт. 82186 Восточная Ij , выполненная из полиэфирного 67 и вискозного 3 волокон для костюмного назначения. Ткань выполнена саржевым переплетением основных и уточных нитей линейной плотности 25 текс х 2 (F-40/2) с количеством нитей в ткели на 10 см по основе 260, а по утку 241. Поверхностная плотность ткани 265 г/м.
Недостатком этой ткани являются невысокие эксплуатационные и потребительские свойства.
Паиболее близкой по технической сущности и достигаемому эффекту является ткань обр. 8-85 ё . Ткань выполнена саржевым переплетением основных и уточных ниоюй линейной плотности 25 текс X 2 (№ пр.-40/2) с количеством нитей в ткани на 10 см по основе 303, а по утку 208. Поверхностная плотность ткани
268,3 г/м. В результате получают ткань с невБ1е0кими;.,эксплуатационными и потребительскими свойствами. Характеристика ткани приведена в таблице.
Раскрытие полезной модели
В основу полезной модели положена задача создания такрЯ ткани костюмного назначения из химических или натуральных во- локон или их смесей, обладающей улучшенными эксплуатационными
;: ДОЗД 15/02, 15/04 TI-CAIib
и потребительскими свойствами. Эти свойства можно обеспечить рациональной структурой ткани, которая характеризуется многими показателями, включающими основные параметры строения: сырьевой состав основных и уточных нитей, линейную плотность, количество нитей на 10 см, вид переплетения. Выбор саржевого переплетения позволяет получить наиболее выразительную и застилистую поверхность при использовании льносмесовой фасонной пряжи с эффектом непс в утке. Оптимальная плотность основных и уточных нитей обеспечивает хорошую воздухопроницаемость и минимально допустимые значения изменения линейных размеров ткани после мокрой и влажно-тепловой обработки.
Поэтому поставленная задача достигается путем использования саржевого переплетания основных и уточных нитей из пряжи линейной плотности Е9,4 текс (JF34/E), выработанной из окрашенного в черный цвет полиэфирного волокна линейной плотности 0,33 текс длиной 65 мм и черного вискозного волокна линейной плотности 0,33 текс длиной 60 шл  и модифицированного льняного волокна в основе, в утке использовалась пряжа линейной плотности 29,4 такс х 2 (F--34/2) (состав приведен выше) в сочетании с пряжей с эффектом непс линейной плотности 41,7 текс X 2 (1-24/2), выполненной из окрашенного в черный цвет полиэфирного волокна линейной плотности 0,33 текс длиной 65 мм и: черного вискозного волокна линедной плотности 0,33
текс длиной 60 мм, модифицированного льняного волокна и окрашейного в разные цвета хлопкового очеса. Число нитейЬНа 10 см
по основе 260-280, а по утку 140-160, что способствует получению ткани с улучшенноши эксплуатационными и потребительскими свойствами и привлекательным внешним видом. Показатели свойств новой ткани представлены в таблице.
в ткани
Показатель
Сырьевой состав, %i основа.
утокВид переплетения
Линейная плотность пряжи, теКС (№):
основа
уток
Количество нитей на 10 см:
по основе
по утку
Поверхностная плотность ,
Воздухопроницаемост
Изменение линейных змеров после мокрой обработки, %
по основе
по утку
Несминаемость, % Гигроскопичность, %
Известная ткань
Заявляемал (прототип) ткань
Лен/Вис/ВПЭ черн./ (25/20/55)
а)Лен/ Вис черн./ ВПЭ черн.,
(25/20/55)
б)Лен/Вис/ВПЭ/Хл. очесы
(15,5/25/50/9,5)
Саржа 3/1
2 (40/2)
29,4 X 2 (34/2) 41,7 X 2 (24/2) -ь 2 (40/2) -f 29,4 X 2 (34/2)
1,4 1,0
72 6,0-6,8
Анализ данных, прэдставлэнных в таблице, показывает, что в сравнении с прототипом предлагаемая полезная модель позволяет получить ткань с улучшенными эксплуатационными и потребительскими свойстБа ли. Новая ткань позволяет воедино соединить все лучшие качества, которые достигнуты путем использования пряжи с вложением модифицированного льна в сочетании с химическими волокнами, воздухопроницаемость новой ткани выше на 1Ь%, показатель по несминаемости соответствует ГОСТу E9229-9I. Характеристические показатели позволяют говорить о новой ткани как о плотной, застилистой с наполненным мягким дралируемым грифом.
1еобычное внешнее оформление для льносмесовой ткани .. (яркие цветные мушки на черном фоне) позволит существенно расширить ассортиментные возмоншости льносмесовых тканей и решить актуальные задачи, стоящие перед отраслью.
Вариант осуществлени полезной модели
Для выработки ткани костюмного назначения в качестве основншх и уточных нитей использовалась пряжа, содержащая черное полиэфирное волокно линейной плотности 0,33 текс длиной 65 мм и черное вискозное волокно линейной плотности 0,33текс длиной 60 мм в сочетании с модифицированным льняным волокном линейной плотности от 1,25 до 2,5 текс и сочетание этой смеси с окрашенными в разные цвета хлопковыми очесами. Ткань выработана на ткацком станке с помощью ремизоподъемной каретки саржевым переплетением с использованием пряжи линейной плотности 29,4 текс х 2 в основе и 29,4 текс х 2 и 41,7 текс X 2 в утке с количеством нитей в ткани на 10 см по основе 260-280, а по утку 140-160
промышленная применимость
Опытная партия заявляемой ткани выработана в производственных условиях ЗАО Кортекс (г.Кораблино Рязанской обл.) по технологии, разработанной институтом. Ткань может вырабатываться на предприятиях текстильной отрасли, перерабатывающих химические штапельные волокна с использованием имеющегося сырья и оборудования без перестройки технологического процесса.
Внедрение ткани планируется с 1999 г.
Зав.патентным отделом ш1М В.Г.Линяева